(57)【要約】【課題】非水系電解質二次電池とした場合に平均電圧を向上させることができる、非水系電解質二次電池用正極活物質を提供することを目的とする。【解決手段】  リチウム（Ｌｉ）と、マンガン（Ｍｎ）と、ニッケル（Ｎｉ）と、元素Ｍ（Ｍ）とを、物質量比が、Ｌｉ：Ｍｎ：Ｎｉ：Ｍ＝ｔ：２−ｘ−ｙ：ｘ：ｙ（ただし、０．９６≦ｔ≦１．２５、０．４０≦ｘ≦０．６０、０≦ｙ≦０．２０）となるように含むスピネル型酸化物であり、  前記元素Ｍが、マグネシウム（Ｍｇ）、アルミニウム（Ａｌ）、ケイ素（Ｓｉ）、チタン（Ｔｉ）、クロム（Ｃｒ）、鉄（Ｆｅ）、コバルト（Ｃｏ）、銅（Ｃｕ）、及び亜鉛（Ｚｎ）の群から選択される少なくとも１種の元素であり、  リチウム席占有率が９５％以上である非水系電解質二次電池用正極活物質を提供する。【選択図】なし【特許請求の範囲】
【請求項１】
リチウム（Ｌｉ）と、マンガン（Ｍｎ）と、ニッケル（Ｎｉ）と、元素Ｍ（Ｍ）とを、物質量比が、Ｌｉ：Ｍｎ：Ｎｉ：Ｍ＝ｔ：２−ｘ−ｙ：ｘ：ｙ（ただし、０．９６≦ｔ≦１．２５、０．４０≦ｘ≦０．６０、０≦ｙ≦０．２０）となるように含むスピネル型酸化物であり、
前記元素Ｍが、マグネシウム（Ｍｇ）、アルミニウム（Ａｌ）、ケイ素（Ｓｉ）、チタン（Ｔｉ）、クロム（Ｃｒ）、鉄（Ｆｅ）、コバルト（Ｃｏ）、銅（Ｃｕ）、及び亜鉛（Ｚｎ）の群から選択される少なくとも１種の元素であり、
リチウム席占有率が９５％以上である非水系電解質二次電池用正極活物質。
【請求項２】
体積平均粒径が２μｍ以上８μｍ以下の粉末である請求項１に記載の非水系電解質二次電池用正極活物質。
【請求項３】
比表面積が０．３０ｍ２／ｇ以上１．５０ｍ２／ｇ以下の粉末である請求項１または２に記載の非水系電解質二次電池用正極活物質。
【発明の詳細な説明】
【技術分野】
【０００１】
本発明は、非水系電解質二次電池用正極活物質に関する。
【背景技術】
【０００２】
近年、携帯電話やノート型パソコンなどの携帯電子機器の普及に伴い、高エネルギー密度を有する小型で軽量な二次電池に対する要求が高まっている。また、ハイブリッド自動車をはじめとする電気自動車用の電源として、高出力の二次電池の開発が強く望まれている。
【０００３】
このような要求を満たす二次電池として、非水系電解質二次電池の一種であるリチウムイオン二次電池がある。このリチウムイオン二次電池は、負極、正極、電解液などで構成され、その負極および正極の材料として用いられる活物質には、リチウムを脱離および挿入することが可能な材料が使用される。
【０００４】
このようなリチウムイオン二次電池については、現在、研究開発が盛んに行われている。その中でも、リチウム金属複合酸化物を正極材料に用いたリチウムイオン二次電池は、４Ｖ級の電圧が得られるため、高エネルギー密度を有する電池として実用化が進んでいる。
【０００５】
係るリチウムイオン二次電池の正極材料として、現在、合成が比較的容易なリチウムコバルト複合酸化物（ＬｉＣｏＯ２）や、コバルトよりも安価なニッケルを用いたリチウムニッケル複合酸化物（ＬｉＮｉＯ２）、リチウムニッケルコバルトマンガン複合酸化物（ＬｉＮｉ１／３Ｃｏ１／３Ｍｎ１／３Ｏ２）、マンガンを用いたリチウムマンガン複合酸化物（ＬｉＭｎ２Ｏ４）、リチウムニッケルマンガン複合酸化物（ＬｉＮｉ０．５Ｍｎ０．５Ｏ２）、リチウム過剰ニッケルコバルトマンガン複合酸化物（Ｌｉ２ＭｎＯ３-ＬｉＮｉＸＭｎｙＣｏｚＯ２）などのリチウム複合酸化物が提案されている。
【０００６】
現在検討が進められているリチウムイオン二次電池の正極材料の中でも、特に熱安定性に優れた二次電池を実現できるスピネル型の結晶構造を有する正極材料は、近年特に注目を集め、各種検討がなされている。
【０００７】
例えば特許文献１には、酸素欠陥型スピネル構造を有するリチウムマンガン複合酸化物を用いてなることを特徴とする非水系リチウム電池用正極活物質が開示されている。
【先行技術文献】
【特許文献】
【０００８】
【特許文献１】特開平８−１３８６７５号公報
【発明の概要】
【発明が解決しようとする課題】
【０００９】
しかしながら、リチウムイオン二次電池については更なる性能向上が求められており、特に平均電圧の向上が求められている。
【００１０】
そこで上記従来技術が有する問題に鑑み、本発明の一側面では、非水系電解質二次電池とした場合に平均電圧を向上させることができる、非水系電解質二次電池用正極活物質を提供することを目的とする。
【課題を解決するための手段】
【００１１】
上記課題を解決するため本発明の一態様によれば、
リチウム（Ｌｉ）と、マンガン（Ｍｎ）と、ニッケル（Ｎｉ）と、元素Ｍ（Ｍ）とを、物質量比が、Ｌｉ：Ｍｎ：Ｎｉ：Ｍ＝ｔ：２−ｘ−ｙ：ｘ：ｙ（ただし、０．９６≦ｔ≦１．２５、０．４０≦ｘ≦０．６０、０≦ｙ≦０．２０）となるように含むスピネル型酸化物であり、
前記元素Ｍが、マグネシウム（Ｍｇ）、アルミニウム（Ａｌ）、ケイ素（Ｓｉ）、チタン（Ｔｉ）、クロム（Ｃｒ）、鉄（Ｆｅ）、コバルト（Ｃｏ）、銅（Ｃｕ）、及び亜鉛（Ｚｎ）の群から選択される少なくとも１種の元素であり、
リチウム席占有率が９５％以上である非水系電解質二次電池用正極活物質を提供する。
【発明の効果】
【００１２】
本発明の一態様によれば、非水系電解質二次電池とした場合に平均電圧を向上させることができる、非水系電解質二次電池用正極活物質を提供することができる。
【図面の簡単な説明】
【００１３】
【図１】実施例、比較例において作製したコイン型電池の断面構成の説明図。
【発明を実施するための形態】
【００１４】
以下、本発明を実施するための形態について図面を参照して説明するが、本発明は、下記の実施形態に制限されることはなく、本発明の範囲を逸脱することなく、下記の実施形態に種々の変形および置換を加えることができる。
［非水系電解質二次電池用正極活物質］
まず、本実施形態の非水系電解質二次電池用正極活物質の一構成例について説明する。
【００１５】
本実施形態の非水系電解質二次電池用正極活物質は、リチウム（Ｌｉ）と、マンガン（Ｍｎ）と、ニッケル（Ｎｉ）と、元素Ｍ（Ｍ）とを、物質量比が、Ｌｉ：Ｍｎ：Ｎｉ：Ｍ＝ｔ：２−ｘ−ｙ：ｘ：ｙ（ただし、０．９６≦ｔ≦１．２５、０．４０≦ｘ≦０．６０、０≦ｙ≦０．２０）となるように含むスピネル型酸化物とすることができる。  
なお、元素Ｍは、マグネシウム（Ｍｇ）、アルミニウム（Ａｌ）、ケイ素（Ｓｉ）、チタン（Ｔｉ）、クロム（Ｃｒ）、鉄（Ｆｅ）、コバルト（Ｃｏ）、銅（Ｃｕ）、及び亜鉛（Ｚｎ）の群から選択される少なくとも１種の元素とすることができる。
【００１６】
そして、本実施形態の非水系電解質二次電池用正極活物質は、リチウム席占有率を９５％以上とすることができる。
【００１７】
以下、本実施形態の非水系電解質二次電池用正極活物質について具体的に説明する。
（組成）
本実施形態の非水系電解質二次電池用正極活物質（以下、単に「正極活物質」とも記載する）はリチウム（Ｌｉ）、マンガン（Ｍｎ）、及びニッケル（Ｎｉ）を含有するスピネル型構造を有する酸化物とすることができる。また、本実施形態の正極活物質は、さらに任意の添加元素である元素Ｍを含有するスピネル型構造を有する酸化物とすることもできる。
【００１８】
元素Ｍとしては、マグネシウム（Ｍｇ）、アルミニウム（Ａｌ）、ケイ素（Ｓｉ）、チタン（Ｔｉ）、クロム（Ｃｒ）、鉄（Ｆｅ）、コバルト（Ｃｏ）、銅（Ｃｕ）、亜鉛（Ｚｎ）から選択される少なくとも１種の元素、すなわち上記元素群から選択された１種以上の元素を含有できる。
【００１９】
本実施形態の非水系電解質二次電池用正極活物質は、上述のリチウム（Ｌｉ）、マンガン（Ｍｎ）、ニッケル（Ｎｉ）、及び元素Ｍ（Ｍ）について、各々の元素の物質量比（モル比）がＬｉ：Ｍｎ：Ｎｉ：Ｍ＝ｔ：２−ｘ−ｙ：ｘ：ｙとなるように含むことができる。なお、ｔ、ｘ、ｙは、０．９６≦ｔ≦１．２５、０．４０≦ｘ≦０．６０、０≦ｙ≦０．２０の関係式を満たす。
【００２０】
上記物質量比の式中、リチウムの含有量を示すｔの値は、０．９６以上１．２５以下であることが好ましく、０．９８以上１．２０以下であることがより好ましく、１．００以上１．２０以下であることがさらに好ましい。
【００２１】
これは、上記物質量比の式中、ｔを上記範囲とすることにより、該正極活物質を正極に用いて構成される非水系電解質二次電池（以下、単に「二次電池」とも記載する）の出力特性および容量特性を向上させることができるからである。具体的には、ｔの値を０．９６以上とすることで、二次電池の正極抵抗を抑制し、出力特性を向上させることができる。また、ｔの値を１．２５以下とすることで、初期放電容量を十分に高くすることができる。
【００２２】
ニッケル（Ｎｉ）は、二次電池の高電位化および高容量化に寄与する元素である。
【００２３】
ニッケルの添加量を示すｘの値は、０．４０以上０．６０以下であることが好ましく、０．４０以上０．５６以下であることがより好ましく、０．４０以上０．５３以下であることがさらに好ましい。
【００２４】
これは、ｘの値を０．４０以上とすることで、該正極活物質を正極に用いて構成した二次電池において、５Ｖ級の電圧における電池容量を十分に高めることができるからである。また、ｘの値を０．６０以下とすることで、より確実にスピネル構造単相からなる正極活物質を得ることができ、好ましいからである。
【００２５】
本実施形態の正極活物質は、既述のように、リチウム、マンガン、及びニッケルの金属元素に加えて、所定量の元素（添加元素）Ｍを含有させることもできる。
【００２６】
このような元素Ｍとしては、既述のようにマグネシウム、アルミニウム、ケイ素、チタン、クロム、鉄、コバルト、銅、亜鉛から選択される少なくとも１種の元素を用いることができる。
【００２７】
元素Ｍは、正極活物質を用いて構成される二次電池の用途や要求される性能に応じて適宜選択することができる。
【００２８】
元素Ｍはそれ自身酸化還元反応に寄与しないものがあるので、元素Ｍの添加量を示すｙの値は０．２０以下であることが好ましく、０．１５以下であることがより好ましく、０．１０以下であることがさらに好ましい。なお、元素Ｍは添加しなくても良く、元素Ｍの添加量を示すｙの値の下限値は、例えば０以上とすることができる。
【００２９】
従って、本実施形態の正極活物質は、元素Ｍを含まず、例えばリチウム（Ｌｉ）と、マンガン（Ｍｎ）と、ニッケル（Ｎｉ）とを含む材料とすることもできる。
（Ｌｉ席占有率について）
本発明の発明者らは、二次電池とした場合に、平均電圧を向上することができる正極活物質について、鋭意検討を行った。
【００３０】
正極活物質として、既述の組成を有するスピネル型構造を有する酸化物を用いる場合、該正極活物質は、空間群がＰ４３３２となる結晶構造の相と、空間群がＦｄ−３ｍとなる結晶構造の相とのいずれか一方、または両方を含有することになる。
【００３１】
空間群がＰ４３３２となる結晶構造においては、該結晶構造中、マンガンが４ｂサイトに、ニッケルが１２ｄサイトにそれぞれ規則配列され、リチウムは８ｃサイトに配列されている。一方、空間群がＦｄ−３ｍとなる結晶構造においては、該結晶構造中、マンガンとニッケルとが１６ｄサイトに不規則配列され、リチウムは８ａサイトに配列されている。
【００３２】
既述の組成を有するスピネル型構造を有する酸化物のうちの、空間群がＰ４３３２となる結晶構造の相、及び空間群がＦｄ−３ｍとなる結晶構造の相、いずれにおいてもマンガンや、ニッケルを配列した遷移金属のサイトの一部にリチウムが配列される場合がある。また、リチウムのサイトの一部にマンガン等の遷移金属が配列される場合がある。すなわちカチオンミキシングが生じる場合がある。このようにカチオンミキシングが生じると、本来リチウムが配列されるサイトにおけるリチウムの占有率である、リチウム席占有率が低下することになる。
【００３３】
そして、本発明の発明者らの検討によれば、リチウム席占有率が９５％以上の正極活物質とすることで、該正極活物質を用い、二次電池とした場合の平均電圧を向上させることができる。
【００３４】
本発明の発明者らの検討によれば、本来のリチウムサイトであり、四面体配位サイトである、８ｃサイトや、８ａサイトに配列されたリチウムは充放電時に４．７Ｖ程度の電圧を発現することができる。一方、本来遷移金属が占める八面体配位サイトである４ｂサイトや、１２ｄサイト、１６ｄサイトに配列されたリチウムは充放電時に４．０Ｖ程度の電圧しか発現できない。このように、本来のリチウムサイトに配列されたリチウムは、二次電池の電圧の向上に寄与しており、リチウム席占有率を高めることで、該正極活物質を用いた二次電池の平均電圧を高めることができると推認している。
【００３５】
本実施形態の正極活物質は、既述の様に、空間群がＰ４３３２となる結晶構造の相、及び空間群がＦｄ−３ｍとなる結晶構造の相を含むことができる。そして、各結晶構造の相において、リチウム席占有率が９５％以上であることが好ましい。
【００３６】
本実施形態の正極活物質のリチウムの席占有率の上限は特に限定されないが、例えば１００％以下とするとができる。
【００３７】
本実施形態の正極活物質のリチウムの席占有率の算出方法は特に限定されないが、中性子回折を用いた結晶構造解析の結果から、空間群がＰ４３３２となる結晶構造の相、及び空間群がＦｄ−３ｍとなる結晶構造の相それぞれについて、リチウム席占有率を算出する。そして、各相の席占有率と、各相の含有割合との積の和を、該正極活物質のリチウム席占有率とすることができる。
【００３８】
具体的には、本実施形態の正極活物質について中性子回折を測定し、得られた回折パターンからＲｉｅｔｖｅｌｔ解析等により、結晶構造解析を行うことができる。そして、結晶構造解析の結果を用いて、空間群がＰ４３３２となる結晶構造の相、及び空間群がＦｄ−３ｍとなる結晶構造の相それぞれについて、リチウム席占有率、及び質量分率を算出できる。そして、算出結果を用いて、既述の様にリチウムの席占有率を算出できる。
（比表面積）
本実施形態の正極活物質は、比表面積が０．３０ｍ２／ｇ以上１．５０ｍ２／ｇ以下の粉末とすることが好ましい。特に本実施形態の正極活物質は、比表面積が０．５０ｍ２／ｇ以上１．５０ｍ２／ｇ以下の粉末であることがより好ましい。
【００３９】
なお、粉末（粒子）の比表面積は窒素吸着を利用したＢＥＴ法で計測、評価を行うことができる。
【００４０】
二次電池の充放電中に正極活物質に起こるリチウムイオンの脱離／挿入は、正極活物質の表面で起こる。このため、本実施形態の正極活物質について、比表面積が０．３０ｍ２／ｇ以上の粉末とすることで、特に正極抵抗を抑制できるため好ましい。また、本実施形態の正極活物質を、比表面積が１．５０ｍ２／ｇ以下の粉末とすることで、正極活物質と電解液の界面で起こる副反応で分解した電解液が堆積することを抑制し、繰り返し充放電を行った場合でも、正極抵抗の増加を抑制できる。
（粒子構造）
本実施形態の正極活物質はＳＥＭ（走査型電子顕微鏡）やＴＥＭ（透過型電子顕微鏡）などの電子顕微鏡で観察した場合に、一次粒子が多数凝集した二次粒子と、単独の一次粒子とから選択された１種以上を含むことが好ましい。
【００４１】
上述の一次粒子が多数凝集した二次粒子は、粒径が０．１μｍ以上２．０μｍ以下の一次粒子が多数凝集して形成された、粒径が３．０μｍ以上５．０μｍ以下の二次粒子であることが好ましい。なお、該二次粒子は、例えば１以上の一次粒子により囲まれた空間、空隙を有していても良い。
【００４２】
また、単独で存在する一次粒子は、１．０μｍ以上７．０μｍ以下の粒径を有することが好ましい。
（体積平均粒径）
本実施形態の正極活物質は、レーザー光回折散乱式の粒度分布計で計測した場合、体積平均粒径が２μｍ以上８μｍ以下の粉末とすることが好ましい。本実施形態の正極活物質は、特に体積平均粒径が３μｍ以上８μｍ以下であることがより好ましく、３μｍ以上６μｍ以下であることがさらに好ましい。
【００４３】
本実施形態の正極活物質の体積平均粒径が上述の範囲にある場合、該正極活物質を正極に用いた二次電池では、容積あたりの電池容量を大きくすることができるとともに、安全性や、出力特性等の優れた電池とすることができ、好ましいからである。
【００４４】
以上に説明した本実施形態の正極活物質は、既述の組成を有し、リチウム席占有率を所定の範囲内としている。このため、本実施形態の正極活物質を二次電池とした場合に、平均電圧を高めることができる。
［非水系電解質二次電池用正極活物質の製造方法］
本実施形態の非水系電解質二次電池用正極活物質の製造方法の一構成例について説明する。なお、本実施形態の非水系電解質二次電池用正極活物質の製造方法により、既述の正極活物質を製造することができる。このため、正極活物質に関連して既に説明した事項の一部は説明を省略する。
【００４５】
本実施形態の非水系電解質二次電池用正極活物質の製造方法（以下、単に「正極活物質の製造方法」とも記載する）は特に限定されるものではなく、既述の正極活物質を製造できる方法であれば各種製造方法を用いることができる。
【００４６】
本実施形態の正極活物質の製造方法は、例えば以下の工程を有することができる。
【００４７】
各元素の物質量比（モル比）が、「Ｍｎ：Ｎｉ：Ｍ＝（２−ｘ−ｙ）：ｘ：ｙ」となるように、水溶性の原料を用いてマンガン、ニッケル、及び場合によってはさらに元素Ｍを含有する混合水溶液を作製し、アルカリ金属水溶液等を含む初期水溶液と共に反応槽で反応させて、正極活物質前駆体（マンガンニッケル複合水酸化物）を得る前駆体晶析工程。
前駆体晶析工程で得た正極活物質前駆体と、リチウム化合物とを混合し、酸素含有雰囲気下において、８００℃以上１０００℃以下の温度、及び６５０℃以上７５０℃以下の温度で焼成し、リチウムマンガンニッケル複合酸化物を得るリチウムマンガンニッケル複合酸化物生成工程。
【００４８】
リチウムマンガンニッケル複合酸化物生成工程で得たリチウムマンガンニッケル複合酸化物を水洗し、化学量論比に対して余剰のリチウム化合物を除去する水洗工程。
【００４９】
以下に、各工程について説明する。
（前駆体晶析工程）
はじめに、マンガンを含有する金属化合物等、複数の金属化合物を所定の割合で水に溶解させ、混合水溶液を作製する。具体的には例えば、マンガンを含有する金属化合物、ニッケルを含有する金属化合物、及び場合によってはさらに元素Ｍを含有する金属化合物を水に溶解させ、混合水溶液を作製することができる。この時の各金属の組成比が最終的に得られる正極活物質中のリチウムを除く各金属の組成比と同じになるように混合水溶液を作製することが好ましい。そのため、混合水溶液中における各金属の組成比が、本実施形態の正極活物質中におけるリチウムを除く各金属の組成比と同じ組成比となるように、水に溶解させる金属化合物の割合を調整して、混合水溶液を作製することが好ましい。具体的には各元素の物質量比がＭｎ：Ｎｉ：Ｍ＝（２−ｘ−ｙ）：ｘ：ｙとなるように作製することができる。なお、ｘ、ｙは既述の正極活物質の場合と同様の範囲であることが好ましく、例えば０．４０≦ｘ≦０．６０、０≦ｙ≦０．２０を満たすことが好ましい。
【００５０】
用いる金属化合物は水溶性であればよく特に限定されないが、コストの観点から硫酸塩が好ましい。なお元素Ｍなどで水溶性の好適な原料が見出されない場合には、混合水溶液には加えなくても良い。
【００５１】
次に、反応槽に水を入れ、該水にアルカリ金属水溶液、例えば水酸化ナトリウム水溶液と、アンモニア供給体、例えばアンモニア水とを適量加えて初期水溶液を調製する。
【００５２】
この際、初期水溶液について、ｐＨ値が液温２５℃基準で１１．２以上１２．２以下、アンモニア濃度が２ｇ／Ｌ以上１５ｇ／Ｌ以下となるように調製することが好ましい。
【００５３】
これは、初期水溶液のｐＨ値を１１．２以上とすることで、得られる正極活物質前駆体中への、原料の金属化合物を構成するアニオンに起因する不純物の混入を抑制できるからである。そして、初期水溶液のｐＨ値を１２．２以下とすることで、得られる正極活物質前駆体が微粒子化することを確実に防ぐことができる。
【００５４】
また、初期水溶液のアンモニア濃度を２ｇ／Ｌ以上とすることで、得られる正極活物質前駆体の球形性を特に高めることができ、好ましい。一方、初期水溶液のアンモニア濃度を１５ｇ／Ｌ以下とすることで、アンモニア錯体を形成するニッケルの溶解度が過度に上がることを抑制し、目的とする組成の正極活物質前駆体を得ることができるため、好ましい。
【００５５】
反応槽内の雰囲気は非酸化性雰囲気（酸素濃度：１容量％以下）にすることが好ましい。反応槽内の雰囲気を非酸化性雰囲気、特に酸素濃度を１容量％以下とすることで、マンガンが酸化することを抑制し、例えば酸化マンガンが微粒子として析出することを抑制でき、好ましい。具体的には例えば窒素雰囲気等の不活性雰囲気とすることが好ましい。
【００５６】
反応槽の温度は４０℃以上６０℃以下とすることが好ましく、４０℃以上５５℃以下とすることがより好ましい。
【００５７】
反応槽は反応熱や撹拌のエネルギーにより、自然に温度が上がるため、設定温度を４０℃以上とすることで、冷却に余分なエネルギーを消費することが無いため好ましい。ただし、６０℃を超えるとアンモニアの蒸発量が多くなり、目標のアンモニア濃度を維持しにくくなるので、既述のように６０℃以下に設定することが好ましい。
【００５８】
なお、前駆体晶析工程の間、反応槽内の温度は上記範囲にあることが好ましい。また、初期水溶液や、以下の反応水溶液についても同じ温度範囲内に維持することが好ましい。
【００５９】
初期水溶液の調製、及び反応槽内の条件を設定した後、混合水溶液を反応槽に一定速度で滴下し、反応水溶液とすることができる。
【００６０】
この際、混合水溶液の滴下にあわせて、アンモニア供給体、例えばアンモニア水、およびアルカリ金属水溶液、例えば水酸化ナトリウム水溶液も一定速度で滴下し、反応水溶液のｐＨ値が液温２５℃基準で１１．２以上１２．２以下に、反応水溶液のアンモニア濃度が２ｇ／Ｌ以上１５ｇ／Ｌ以下に維持されるように制御することが好ましい。
【００６１】
以上のようにして、正極活物質前駆体（マンガンニッケル複合水酸化物粒子）を晶析させることができる。
【００６２】
その後、反応槽に設けられたオーバーフローより回収された正極活物質前駆体粒子を含むスラリーをろ過し、乾燥することで、粉末状の正極活物質前駆体粒子、すなわちマンガンニッケル複合水酸化物粒子が得られる。
（リチウムマンガンニッケル複合酸化物生成工程）
リチウムマンガンニッケル複合酸化物生成工程では、例えば以下のリチウム混合物調製ステップ、第１焼成ステップ、第２焼成ステップを実施できる。
【００６３】
まず、前駆体晶析工程で得られた正極活物質前駆体粒子に、該粒子に含まれる金属の原子数の総和に対して、リチウムの含有量が５５原子％以上６０原子％以下となるようにリチウム化合物を加えて混合することにより、リチウム混合物を調製するリチウム混合物調製ステップを実施できる。
【００６４】
これは、正極活物質前駆体粒子に含まれる金属の原子数の総和に対する、リチウムの含有量、すなわちリチウム混合物のリチウムを除いた金属原子の総和に対するリチウムの含有量を５５原子％以上とすることでリチウム席占有率を高めることができるからである。そして、このようにリチウム席占有率を高めることで、得られた正極活物質を用いて作製した二次電池の平均電圧を高めることができる。
【００６５】
既述のように本発明の発明者らの検討によれば、本来のリチウムサイトであり、四面体配位サイトである、８ｃサイトや、８ａサイトに配列されたリチウムは充放電時に４．７Ｖ程度の電圧を発現することができる。一方、本来遷移金属が占める八面体配位サイトである４ｂサイトや、１２ｄサイト、１６ｄサイトに配列されたリチウムは充放電時に４．０Ｖ程度の電圧しか発現できない。このように、本来のリチウムサイトに配列されたリチウムは、二次電池の電圧の向上に寄与しており、リチウムサイトの席占有率を高めることで、該正極活物質を用いた二次電池の平均電圧を高めることができると推認している。このため、リチウム席占有率を十分に高めることができるように、正極活物質前駆体粒子に含まれる金属の原子数の総和に対する、リチウムの含有量は、５５原子％以上であることが好ましい。
【００６６】
また、正極活物質前駆体粒子に含まれる金属の原子数に対する、リチウムの含有量を６０原子％以下とすることで、層状岩塩型化合物などの異相の生成を抑制することができ、好ましいからである。
【００６７】
この際、加えるリチウム化合物としては、特に限定されないが、例えば水酸化リチウム、硝酸リチウム、及び炭酸リチウムから選択された１種以上を用いることができる。なお、リチウム化合物は、上記リチウム化合物群から選択された２種以上の混合物を用いることもできる。特に、リチウム化合物としては、大気雰囲気下で安定な炭酸リチウムを用いることが好ましい。
【００６８】
リチウム混合物を調製する際、例えば前駆体晶析工程で、元素Ｍなどについて水溶性の好適な原料を見出せなかった場合には、元素Ｍを含む化合物を、目的とした組成比と同じになるように正極活物質前駆体や、リチウム化合物に加えて混合してもよい。加える元素Ｍを含む化合物としては特に限定されず、例えば、酸化物、水酸化物、炭酸化物、もしくはその混合物等を用いることができる。
【００６９】
次に得られたリチウム混合物を、空気雰囲気等の酸素含有雰囲気中で焼成する第１焼成ステップを実施できる。
【００７０】
第１焼成ステップの焼成条件は特に限定されないが、例えば８００℃以上１０００℃以下の温度で、５時間以上３６時間以下焼成することが好ましい。これは、焼成温度を８００℃以上１０００℃以下とすることで、得られる正極活物質の比表面積を特に好適な範囲とすることができ好ましいからである。
【００７１】
また、焼成時間を５時間以上とすることで、焼成容器内の温度を特に均一にすることができ、均一な特性の正極活物質を得られるため好ましい。ただし焼成時間が３６時間を超えても３６時間以下の場合と大きな変化がないため、エネルギー効率の観点から焼成時間は３６時間以下とすることが好ましい。
【００７２】
なお、酸素含有雰囲気とは、酸素を含有する雰囲気であればよく、例えば上述のように空気雰囲気や、空気通流下とすることができる。
【００７３】
焼成後は室温まで冷却することができる。
【００７４】
次に、第１焼成ステップで得られた焼成物を空気雰囲気等の酸素含有雰囲気中で再焼成する第２焼成ステップを実施できる。第２焼成ステップを実施することで、第１焼成ステップで生じた酸素欠陥を修復することができる。
【００７５】
第２焼成ステップの焼成条件は特に限定されないが、第１焼成ステップで得られたリチウムニッケル複合酸化物粒子を、６５０℃以上７５０℃以下の温度で、１２時間以上７２時間以下焼成することが好ましい。これは、焼成温度を６５０℃以上７５０℃以下とすることで、新たな酸素欠陥が生じるのを防ぎつつ、第１焼成ステップで生じた酸素欠陥を修復することができるからである。
【００７６】
また、焼成時間を１２時間以上とすることで、酸素欠陥をより確実に修復することができる。ただし、焼成時間を７２時間よりも長くしても、７２時間以下の場合と酸素欠陥の修復の程度に大きな違いを生じないことから、焼成時間は７２時間以下であることが好ましい。
【００７７】
第２焼成ステップにおいても、焼成後は室温まで冷却することができる。
【００７８】
なお、第１焼成ステップの後や、第２焼成ステップの後で、得られた焼成物に軽度の焼結が見られる場合には、第１焼成ステップや、第２焼成ステップの後に解砕処理を加えてもよい。
（水洗工程）
水洗工程では、リチウムマンガンニッケル複合酸化物生成工程で得たリチウムマンガンニッケル複合酸化物を水洗し、化学量論比に対して余剰のリチウム化合物を除去することができる。
【００７９】
具体的には、水洗工程ではまず、リチウムマンガンニッケル複合酸化物生成工程で得られたリチウムマンガンニッケル複合酸化物を、その重量の１倍以上３倍以下のイオン交換水に分散させスラリーを作製することができる。
【００８０】
これは、リチウムマンガンニッケル複合酸化物に対して、イオン交換水の重量を１倍以上とすることで、スラリーに十分な流動性を与え、撹拌に適した状態とすることができるからである。また、リチウムマンガンニッケル複合酸化物に対して、イオン交換水の重量を３倍よりも多くしても、洗浄の効果に大きな差異はなく、洗浄装置の容積が不必要に大きくなる恐れがあるため、上述のように、リチウムマンガンニッケル複合酸化物に対するイオン交換水の量は３倍以下とすることが好ましい。
【００８１】
そして、得られたスラリーを、撹拌した後、ろ過により固液分離することができる。
【００８２】
この際のスラリーの撹拌時間は特に限定されないが、例えば０．１分以上３０分以下とすることが好ましい。これは撹拌時間を０．１分以上とすることで、リチウムマンガンニッケル複合酸化物に含まれる余剰のリチウムを液相に十分に溶出させることができるからである。一方、撹拌時間を３０分以下とすることで、余剰のリチウム以外の、例えば結晶中のリチウムが液相に溶出することを防ぎ、水洗後に得られる正極活物質を用いて二次電池とした場合に電池性能が低下することを抑制できるからである。
【００８３】
上述のように、スラリーを撹拌し、固液分離した後、十分に脱水した固相を乾燥機で乾燥することができる。なお、固液分離を行う際、分離した固体成分に付着したろ液を洗浄するため、例えばさらにイオン交換水を通水し、洗浄することもできる。
【００８４】
乾燥の程度は特に限定されないが、例えば得られる乾燥物、すなわち正極活物質の水分率が０．２ｗｔ％以下になるまで乾燥させることが好ましい。これは、乾燥後の正極活物質の水分率を０．２ｗｔ％以下とすることで、得られた正極活物質を用いて二次電池を作製した場合に、電解質を加水分解することをより確実に防ぐことができ、好ましいからである。
【００８５】
乾燥機の温度条件は特に限定されないが、水分を効率よく除去できるように、例えば１００℃以上１５０℃以下とすることができる。
【００８６】
以上のようにして得られた正極活物質の結晶構造をＸＲＤで測定すると、スピネル型の結晶構造であることが確認できる。
【００８７】
また、既述のように、得られた正極活物質におけるリチウム席占有率については中性子回折を行い、得られた回折パターンから結晶構造解析を行うことで算出することができる。
［非水系電解質二次電池］
次に、本実施形態の非水系電解質二次電池の一構成例について説明する。
【００８８】
本実施形態の非水系電解質二次電池は、既述の正極活物質を正極材料として用いた正極を有することができる。
【００８９】
まず、本実施形態の非水系電解質二次電池の構造の構成例を説明する。
【００９０】
本実施形態の非水系電解質二次電池は、正極材料に既述の正極活物質を用いたこと以外は、一般的な非水系電解質二次電池と実質的に同様の構造を備えることができる。
【００９１】
具体的には、本実施形態の非水系電解質二次電池は、ケースと、このケース内に収容された正極、負極、非水系電解質およびセパレータを備えた構造を有することができる。
【００９２】
より具体的にいえば、セパレータを介して正極と負極とを積層させて電極体とし、得られた電極体に非水系電解質を含浸させることができる。そして、正極の正極集電体と外部に通ずる正極端子との間、および負極の負極集電体と外部に通ずる負極端子との間を、それぞれ集電用リードなどを用いて接続し、ケースに密閉した構造を有することができる。
【００９３】
なお、本実施形態の非水系電解質二次電池の構造は、上記例に限定されないのはいうまでもなく、またその外形も筒形や積層形など、種々の形状を採用することができる。
【００９４】
各部材の構成例について以下に説明する。
（正極）
まず正極について説明する。
【００９５】
正極は、シート状の部材であり、例えば、既述の正極活物質を含有する正極合材ペーストを、例えばアルミニウム箔製の集電体の表面に塗布乾燥して形成できる。なお、正極は、使用する電池にあわせて適宜処理される。たとえば、目的とする電池に応じて適当な大きさに形成する裁断処理や、電極密度を高めるためにロールプレスなどによる加圧圧縮処理等を行うこともできる。
【００９６】
上述の正極合材ペーストは、正極合材に、溶剤を添加して混練して形成することができる。そして、正極合材は、粉末状になっている既述の正極活物質と、導電材と、結着剤とを混合して形成できる。
【００９７】
導電材は、電極に適当な導電性を与えるために添加されるものである。導電材の材料は特に限定されないが、例えば天然黒鉛、人造黒鉛および膨張黒鉛などの黒鉛や、アセチレンブラック、ケッチェンブラック等のカーボンブラック系材料を用いることができる。
【００９８】
結着剤は、正極活物質をつなぎ止める役割を果たすものである。係る正極合材に使用される結着剤は特に限定されないが、例えばポリフッ化ビニリデン（ＰＶＤＦ）、ポリテトラフルオロエチレン（ＰＴＦＥ）、フッ素ゴム、エチレンプロピレンジエンゴム、スチレンブタジエン、セルロース系樹脂、ポリアクリル酸等から選択された１種以上を用いることができる。
【００９９】
なお、正極合材には活性炭などを添加することもできる。正極合材に活性炭などを添加することによって、正極の電気二重層容量を増加させることができる。
【０１００】
溶剤は、結着剤を溶解して正極活物質、導電材、および活性炭等を結着剤中に分散させる働きを有する。溶剤は特に限定されないが、例えばＮ−メチル−２−ピロリドン等の有機溶剤を用いることができる。
【０１０１】
また、正極合材ペースト中における各物質の混合比は特に限定されるものではなく、例えば一般の非水系電解質二次電池の正極の場合と同様にすることができる。例えば、溶剤を除いた正極合材の固形分を１００質量部とした場合、正極活物質の含有量を６０質量部以上９５質量部以下、導電材の含有量を１質量部以上２０質量部以下、結着剤の含有量を１質量部以上２０質量部以下とすることができる。
（負極）
銅などの金属箔集電体の表面に、負極合材ペーストを塗布し、乾燥して形成されたシート状の部材である。
【０１０２】
負極は、負極合材ペーストを構成する成分やその配合、集電体の素材等は異なるものの、実質的に上述の正極と同様の方法によって形成され、正極と同様に必要に応じて各種処理が行われる。
【０１０３】
負極合材ペーストは、負極活物質と結着剤とを混合した負極合材に、適当な溶剤を加えてペースト状にすることができる。
【０１０４】
負極活物質としては例えば、金属リチウムやリチウム合金などのリチウムを含有する物質や、リチウムイオンを吸蔵および脱離できる吸蔵物質を採用することができる。
【０１０５】
吸蔵物質は特に限定されないが、例えば天然黒鉛、人造黒鉛、フェノール樹脂等の有機化合物焼成体、およびコークスなどの炭素物質の粉状体等から選択された１種以上を用いることができる。
【０１０６】
係る吸蔵物質を負極活物質に採用した場合には、正極同様に、結着剤として、ＰＶＤＦ等の含フッ素樹脂を用いることができ、負極活物質を結着剤中に分散させる溶剤としては、Ｎ−メチル−２−ピロリドン等の有機溶剤を用いることができる。
（セパレータ）
セパレータは、正極と負極との間に挟み込んで配置されるものであり、正極と負極とを分離し、電解質を保持する機能を有している。
【０１０７】
セパレータの材料としては、例えばポリエチレンや、ポリプロピレンなどの薄い膜で、微細な孔を多数有する膜を用いることができるが、上記機能を有するものであれば、特に限定されない。
（非水系電解質）
非水系電解質は、支持塩としてのリチウム塩を有機溶媒に溶解したものである。
【０１０８】
有機溶媒としては、エチレンカーボネート、プロピレンカーボネート、ブチレンカーボネート、トリフルオロプロピレンカーボネートなどの環状カーボネート；また、ジエチルカーボネート、ジメチルカーボネート、エチルメチルカーボネート、ジプロピルカーボネートなどの鎖状カーボネート；さらに、テトラヒドロフラン、２−メチルテトラヒドロフラン、ジメトキシエタンなどのエーテル化合物；エチルメチルスルホンやブタンスルトンなどの硫黄化合物；リン酸トリエチルやリン酸トリオクチルなどのリン化合物などから選ばれる１種を単独で、あるいは２種以上を混合して用いることができる。
【０１０９】
支持塩としては、ＬｉＰＦ6、ＬｉＢＦ4、ＬｉＣｌＯ4、ＬｉＡｓＦ6、ＬｉＮ（ＣＦ3ＳＯ2）2、およびそれらの複合塩などを用いることができる。
【０１１０】
なお、非水系電解質は、電池特性改善のため、ラジカル捕捉剤、界面活性剤、難燃剤などを含んでいてもよい。
【０１１１】
本実施形態の非水系電解質二次電池は、既述の正極活物質を正極材料として用いた正極を備えている。このため、優れた電池特性を有する非水系電解質二次電池とすることができる。
【０１１２】
既述の正極活物質を用いた本実施形態の非水系電解質二次電池は、既述のように平均電圧を高くすることができる。このため、高い作動電位を有しながらも、高容量で、出力特性に優れるものである。
【０１１３】
具体的には、本実施形態の正極活物質を正極に用いて、２０３２型コイン型電池を構成し、電流密度を０．１ｍＡ／ｃｍ２として、カットオフ電圧５．０Ｖまで充電し、１時間の休止後、カットオフ電圧３．０Ｖまで放電した場合に、初期放電容量が１２５ｍＡｈ／ｇ以上であることが好ましく、１３０ｍＡｈ／ｇ以上であることがより好ましい。また、この２０３２型コイン型電池の平均電圧を４．６５Ｖ以上とすることが好ましく、４．６９Ｖ以上とすることがより好ましい。
【０１１４】
本実施形態の非水系電解質二次電池の用途は特に限定されるものではなく、各種電源を要求される用途に用いることができる。ただし、上記特性を有するため、常に高容量を要求される小型携帯電子機器（ノート型パーソナルコンピュータや携帯電話端末など）の電源に特に好適に用いることができる。また、本実施形態の非水系電解質二次電池は小型化、高出力化が可能であることから、搭載スペースに制約を受ける電気自動車用電源としても好適に用いることができる。
【０１１５】
なお、本実施形態の非水系電解質二次電池は、純粋に電気エネルギーのみで駆動する電気自動車用の電源のみならず、ガソリンエンジンやディーゼルエンジンなどの燃焼機関と併用する、いわゆるハイブリッド車用の電源としても用いることもできる。
【実施例】
【０１１６】
以下、実施例を参照しながら本発明をより具体的に説明する。但し、本発明は以下の実施例に限定されるものではない。
［実施例１］
以下の手順により正極活物質を作製し、評価を行った。
（正極活物質の作製方法）
まず、正極活物質であるリチウムマンガンニッケル複合酸化物の作製方法、条件について説明する。
（ａ）前駆体晶析工程
はじめに、反応槽（５Ｌ）内に、水を半分の量まで入れて撹拌しながら、槽内温度を４０℃に設定した。また、反応槽内は、窒素雰囲気（酸素濃度：１容量％以下）とした。前駆体晶析工程が終了するまで、反応槽内は槽内温度が４０℃、槽内雰囲気は、酸素濃度が１容量％以下の窒素雰囲気となるように保持しており、以下の初期水溶液や、反応水溶液についても４０℃に保持している。
【０１１７】
この反応槽内の水に、２５質量％水酸化ナトリウム水溶液と２５質量％アンモニア水を加えて、初期水溶液を調製した。初期水溶液は、ｐＨ値が液温２５℃基準で１１．５に、アンモニア濃度が５ｇ／Ｌとなるように上記水酸化ナトリウム水溶液、及びアンモニア水を添加し、調製した。
【０１１８】
また、硫酸マンガン、硫酸ニッケルを、マンガンとニッケルのモル比が、Ｍｎ：Ｎｉ＝１．５０：０．５０となるように純水に溶解して、２．０ｍｏｌ／Ｌの混合水溶液を調製した。
【０１１９】
反応槽内に調製した初期水溶液を撹拌しながら、該初期水溶液に上述の混合水溶液を一定速度で滴下し、反応水溶液とした。
【０１２０】
混合水溶液を滴下する際、あわせて２５質量％アンモニア水、及び２５質量％水酸化ナトリウム水溶液も一定速度で滴下し、反応水溶液のｐＨ値が、液温２５℃基準で１１．５に、アンモニア濃度が５ｇ／Ｌに維持されるように制御した。
【０１２１】
以上のように初期水溶液に混合水溶液を滴下することで、正極活物質の前駆体となる、マンガンニッケル複合水酸化物粒子（以下、「複合水酸化物粒子」という）を晶析させた。
【０１２２】
その後、反応槽に設けられたオーバーフローより回収された複合水酸化物粒子を含むスラリーをろ過し、得られた晶析物をイオン交換水で洗浄し水溶性の不純物を除去した。洗浄を行った後の晶析物を乾燥することで、粉末状の複合水酸化物粒子を得た。
（ｂ）リチウムマンガンニッケル複合酸化物生成工程
前駆体晶析工程で得られた複合水酸化物粒子に、該複合水酸化物粒子に含まれるマンガン、ニッケルの原子数の総和に対して、リチウムの含有量が６０原子％となるように秤量した炭酸リチウムを加え、混合することにより、リチウム混合物を得た（リチウム混合物調製ステップ）。なお、混合する際には、ターブラーシェーカーミキサ（株式会社ダルトン製、Ｔ２Ｆ）を用いた。
【０１２３】
雰囲気焼成炉（株式会社シリコニット製、ＢＭ−５０１００Ｍ）を用いて、得られたリチウム混合物を、空気流通中、９００℃で、１２時間焼成した後、室温まで冷却し、リチウムマンガンニッケル複合酸化物を得た（第１焼成ステップ）。
【０１２４】
なお、得られたリチウムマンガンニッケル複合酸化物には軽度の焼結が見られたため、ハンマーミル（ＩＫＡジャパン株式会社製、ＭＦ１０）を用いて解砕した。  次いで、第１焼成ステップで得られたリチウムマンガンニッケル複合酸化物を、雰囲気焼成炉（株式会社シリコニット製、ＢＭ−５０１００Ｍ）を用いて、空気雰囲気下、７００℃で、１２時間焼成した後、室温まで冷却し、リチウムマンガンニッケル複合酸化物を得た（第２焼成ステップ）。
（ｃ）水洗工程
リチウムマンガンニッケル複合酸化物生成工程で得られたリチウムマンガンニッケル複合酸化物１００ｇを、３００ｇのイオン交換水に分散させスラリーを作製した。そして得られたスラリーを１０分間撹拌した。
【０１２５】
上述のようにスラリーを作製し、撹拌を行った後、該スラリーについてブフナーロートによる真空ろ過により固液分離を行った。固液分離後のブフナーロート上に堆積した固体層に３０ｇのイオン交換水を通液し、残留したろ液を除去した後、乾燥させた。
【０１２６】
乾燥は、１２０℃に加熱された乾燥機内に上述のろ過により得られた固相を入れ、得られる乾燥物、すなわち正極活物質の水分率が０．２ｗｔ％以下になるまで実施した。
（正極活物質の評価方法）
上述の手順により得られた正極活物質の粉末について、評価を行った。評価方法について以下に説明する。
（ａ）組成、水分率の評価
得られた正極活物質について、ＩＣＰ発光分光分析器（ＶＡＲＩＡＮ社製、７２５ＥＳ）を用いて組成の評価を行った。その結果、得られた正極活物質は、Ｌｉ、Ｍｎ、Ｎｉのモル比が、Ｌｉ：Ｍｎ：Ｎｉ＝１．００：１．５０：０．５０で表され、正極活物質であるリチウムマンガンニッケル複合酸化物に含まれるマンガン、ニッケルの原子数の総和に対して、リチウムの含有量は５０原子％であることを確認した。
【０１２７】
また、正極活物質の水分率をカールフィッシャー水分率計により測定したところ、０．１３ｗｔ％であることが確認できた。
（ｂ）結晶構造
Ｊ−ＰＡＲＣ施設内のｉＭＡＴＥＲＩＡを用いた中性子回折測定を行い、得られた正極活物質について、中性子回折パターンを得た。中性子線回折装置は、Ｊ−ＰＡＲＣ（Ｊａｐａｎ  Ｐｒｏｔｏｎ  Ａｃｃｅｌｅｒａｔｏｒ  Ｒｅｓｅａｒｃｈ  Ｃｏｍｐｌｅｘ）大強度陽子加速器施設）内のＢＬ２０に設置された茨城県材料構造解析装置（ｉＭＡＴＥＲＩＡ）を用いた。
【０１２８】
得られた中性子回折パターンを基に、Ｊ−ＰＡＲＣから配布されている解析ソフトＺ−ＣＯＤＥを用い、リートベルト解析を用いた結晶構造解析（パターンフィッティング）を行った。このとき、計算モデルとして空間群がＰ４３３２となる結晶構造の相と、空間群がＦｄ−３ｍとなる結晶構造の相との２相が存在すると仮定して解析を行った。
【０１２９】
上記解析の結果、得られた正極活物質は空間群がＰ４３３２となる結晶構造の相を５０ｗｔ％、空間群がＦｄ−３ｍとなる結晶構造の相を５０ｗｔ％含むことが確認できた。そして、空間群がＰ４３３２となる結晶構造の相のリチウムサイトである８ｃサイトにおけるリチウム席占有率は９９．５％であった。また、空間群がＦｄ−３ｍとなる結晶構造の相のリチウムサイトである８ａサイトにおけるリチウム席占有率は９８．６％であった。各層の分率とあわせて算出すると、全体のリチウム席占有率は９９．０５％であることが確認できた。
（ｃ）比表面積、体積平均粒径
得られた正極活物質の粉末の比表面積を、全自動ＢＥＴ比表面積測定装置（株式会社マウンテック製、マックソーブ）を用いて測定した。その結果、正極活物質の粉末の比表面積が０．９６ｍ２／ｇであることを確認した。
【０１３０】
また、正極活物質の粉末について、レーザー回折散乱式粒度分布測定装置（日機装株式会社製、マイクロトラックＨＲＡ）を用いて体積基準平均粒径を求めたところ、６．４μｍであることを確認した。なお、表１では体積平均粒径（体積基準平均粒径）を単に平均粒径として示している。
【０１３１】
得られた正極活物質の評価の１つとして、調製した正極活物質を用いて、非水系電解質二次電池である、図１に示す２０３２型コイン型電池１０を作製し、評価を行った。以下に非水系電解質二次電池の作製方法について説明する。
（二次電池の作製方法）
コイン型電池１０は、ケース１１と、このケース１１内に収容された電極１２とから構成されている。
【０１３２】
ケース１１は、中空かつ一端が開口された正極缶１１１と、この正極缶１１１の開口部に配置される負極缶１１２とを有しており、負極缶１１２を正極缶１１１の開口部に配置すると、負極缶１１２と正極缶１１１との間に電極１２を収容する空間が形成されるように構成されている。
【０１３３】
電極１２は、正極１２１、セパレータ１２２および負極１２３からなり、この順で並ぶように積層されており、正極１２１が正極缶１１１の内面に接触し、負極１２３が負極缶１１２の内面に接触するようにケース１１に収容されている。
【０１３４】
なお、ケース１１は、ガスケット１１３を備えており、このガスケット１１３によって、正極缶１１１と負極缶１１２との間が非接触の状態、すなわち電気的に絶縁状態を維持するように相対的な移動を規制し、固定されている。また、ガスケット１１３は、正極缶１１１と負極缶１１２との隙間を密封して、ケース１１内と外部との間を気密液密に遮断する機能も有している。
【０１３５】
このコイン型電池１０を、以下のようにして作製した。まず、得られた正極活物質５２．５ｍｇ、アセチレンブラック１５ｍｇ、およびポリテトラフルオロエチレン樹脂（ＰＴＦＥ）７．５ｍｇを混合し、直径１０ｍｍで１０ｍｇ程度の重量になるまで薄膜化して、正極１２１を作製し、これを真空乾燥機中１２０℃で１２時間乾燥した。
【０１３６】
この正極１２１、負極１２３、セパレータ１２２および電解液とを用いて、コイン型電池１０を、露点が−８０℃に管理されたＡｒ雰囲気のグローブボックス内で作製した。
【０１３７】
なお、負極１２３には、直径１４ｍｍの円盤状に打ち抜かれたリチウム箔を用いた。また、セパレータ１２２には、膜厚２５μｍのポリエチレン多孔膜を用いた。電解液には、１ＭのＬｉＰＦ６を支持電解質とするエチレンカーボネート（ＥＣ）とジエチルカーボネート（ＤＥＣ）の混合比が体積基準で３：７混合液（富山薬品工業株式会社製）を用いた。
【０１３８】
［電池評価］
得られたコイン型電池１０の性能の評価方法について説明する。
【０１３９】
初期放電容量は、コイン型電池１０を作製してから２４時間程度放置し、開回路電圧ＯＣＶ（ｏｐｅｎ  ｃｉｒｃｕｉｔ  ｖｏｌｔａｇｅ）が安定した後、正極に対する電流密度を０．１ｍＡ／ｃｍ２としてカットオフ電圧５．０Ｖまで充電し、１時間の休止後、カットオフ電圧３．０Ｖまで放電したときの容量を初期放電容量とした。
【０１４０】
上記正極活物質を用いて形成された正極を有するコイン型電池について、電池評価を行ったところ、初期放電容量は１４０ｍＡｈ／ｇであった。また、平均電圧は４．６９Ｖであった。
［実施例２］
リチウムマンガンニッケル複合酸化物生成工程の、リチウム混合物調製ステップにおける複合水酸化物前駆体と炭酸リチウムとの混合を、マンガン、ニッケルの原子数の総和に対して、リチウムの含有量が５５原子％となるように調整した点以外は実施例１と同様の手順で正極活物質を調製し、評価を行った。また、実施例１と同様に、得られた正極活物質を用いて二次電池を作製し、評価を行った。評価結果を表に示す。
［実施例３〜実施例５］
前駆体晶析工程において、混合水溶液を調製する際に、硫酸マンガン、硫酸ニッケル、と元素Ｍの硫酸塩とを、マンガンとニッケルと元素Ｍのモル比が、Ｍｎ：Ｎｉ：Ｍ＝１．５０：０．４５：０．０５となるように純水に溶解して、２．０ｍｏｌ／Ｌの混合水溶液を調製した。そして、係る混合水溶液を用いた点以外は、実施例１と同様にして正極活物質を調製し、評価を行った。また、実施例１と同様に、得られた正極活物質を用いて二次電池を作製し、評価を行った。評価結果を表１に示す。
なお、元素Ｍとして、実施例３ではコバルト（Ｃｏ）を、実施例４では鉄（Ｆｅ）を、実施例５ではチタン（Ｔｉ）をそれぞれ用いた。
［比較例１］
リチウムマンガンニッケル複合酸化物生成工程の、リチウム混合物調製ステップにおける複合水酸化物前駆体と炭酸リチウムとの混合を、マンガン、ニッケルの原子数の総和に対して、リチウムの含有量が５０原子％となるように調整した点、及び水洗工程を実施しなかった点以外は実施例１と同様の手順で正極活物質を調製し、評価を行った。また、実施例１と同様に、得られた正極活物質を用いて二次電池を作製し、評価を行った。評価結果を表に示す。
［比較例２〜４］
前駆体晶析工程において、混合水溶液を調製する際に、硫酸マンガン、硫酸ニッケル、と元素Ｍの硫酸塩とを、マンガンとニッケルと元素Ｍのモル比が、Ｍｎ：Ｎｉ：Ｍ＝１．５０：０．４５：０．０５となるように純水に溶解して、２．０ｍｏｌ／Ｌの混合水溶液を調製した。そして、係る混合水溶液を用いた点以外は、比較例１と同様にして正極活物質を調製し、評価を行った。また、実施例１と同様に、得られた正極活物質を用いて二次電池を作製し、評価を行った。評価結果を表１に示す。
なお、元素Ｍとして、比較例３ではコバルト（Ｃｏ）を、比較例４では鉄（Ｆｅ）を、比較例５ではチタン（Ｔｉ）をそれぞれ用いた。
【０１４１】
【表１】
2018147696.tif 000002
表１に示した結果によると、Ｌｉ席占有率が９５％以上である実施例１〜実施例５の正極活物質については、該正極活物質を用いて作製した二次電池の平均電圧が４．６６Ｖ以上と高くなることが確認できた。
【０１４２】
一方リチウム席占有率が９５％未満である比較例１〜比較例５の正極活物質については、水洗工程を実施しないことで、Ｌｉ／Ｍｅを実施例１〜実施例５と同じ５０ａｔ％としたものの、該正極活物質を用いて作製した二次電池の平均電圧は、実施例１〜実施例５よりも低くなることが確認できた。これは、比較例１〜比較例５の正極活物質ではリチウム席占有率が低かったためと考えられる。
【図１】
2018147696.tif 000003